(57)【要約】  連結セグメントとして、（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、４個〜６個の反応性ヒドロキシ基を有するポリ（ヒドロキシエチル）ポリエチレンアミン、及びこれらの組合せから独立して選択される化合物から誘導されるポリヒドロキシセグメントと；（ｂ）前記ポリヒドロキシセグメントの各ヒドロキシ基が連結されているポリオキシアルキレンセグメントと；（ｄ）各末端セグメントが６個〜３２個の炭素原子とヒドロキシ反応性基とを有する脂肪族末端セグメント又は芳香族末端セグメントと；を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１である組成物。【選択図】なし【特許請求の範囲】
【請求項１】
連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）前記ポリヒドロキシセグメントの各ヒドロキシ基が連結されているポリオキシアルキレンセグメントと；
（ｃ）各末端セグメントが６個〜３２個の炭素原子とヒドロキシ反応性基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物。
【請求項２】
連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物からなる群から独立して選択される少なくとも２つの連結基を有する、脂肪族連結セグメント又は芳香族連結セグメントと；
（ｃ）ポリオキシアルキレンセグメントと；
（ｄ）各脂肪族基又は各芳香族基が６個〜３２個の炭素原子とヒドロキシ反応性連結基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物。
【請求項３】
前記ポリ（ヒドロキシエチル）ポリエチレンアミンは、テトラ（ヒドロキシエチル）エチレンジアミン、ペンタ（ヒドロキシエチル）ジエチレントリアミン、ヘキサ（ヒドロキシエチル）トリエチレンテトラアミン、及びこれらの混合物から独立して選択される請求項１から２のいずれかに記載の組成物。
【請求項４】
前記非環式多価アルコールが、ペンタエリトリトール、エリトリトール、キシリトール、ソルビトール、マンニトール、及びこれらの混合物からなる群から独立して選択される請求項１から２のいずれかに記載の組成物。
【請求項５】
前記アルコキシレーティッド非環式多価アルコールが、アルコキシレーティッドペンタエリトリトール、アルコキシレーティッドエリトリトール、アルコキシレーティッドキシリトール、アルコキシレーティッドソルビトール、アルコキシレーティッドマンニトール、及びこれらの混合物からなる群から独立して選択される請求項２に記載の組成物。
【請求項６】
前記アルコキシレーティッド非環式多価アルコールが、エトキシレーティッドペンタエリトリトール、エトキシレーティッドエリトリトール、エトキシレーティッドキシリトール、エトキシレーティッドソルビトール、エトキシレーティッドマンニトール、及びこれらの混合物からなる群から独立して選択される請求項５に記載の組成物。
【請求項７】
前記環式多価アルコールが、イノシトール、グルコピラノース、及びこれらの混合物からなる群から独立して選択される請求項１から２のいずれかに記載の組成物。
【請求項８】
前記アルコキシレーティッド環式多価アルコールが、アルコキシレーティッドイノシトール、アルコキシレーティッドグルコピラノース、及びこれらの混合物からなる群から独立して選択される請求項２に記載の組成物。
【請求項９】
前記ヒドロキシ反応性基が、イソシアネート基、エポキシ基、酸基、エステル基、及びハロゲン基からなる群から独立して選択される請求項１から８のいずれかに記載の組成物。
【請求項１０】
前記イソシアネート基が、ドデシルイソシアネート、ステアリルイソシアネート、及びこれらの混合物からなる群から独立して誘導される請求項９に記載の組成物。
【請求項１１】
前記エポキシ基が、１，２−エポキシオクタン、１，２−エポキシデカン、１，２−エポキシドデカン、１，２−エポキシテトラデカン、１，２−エポキシヘキサデカン、１，２−エポキシオクタデカン、２−エチルヘキシルグリシジルエーテル、ドデシルグリシジルエーテル、トリデシルグリシジルエーテル、ヘキサデシルグリシジルエーテル、アルキルフェニルグリシジルエーテル、及びこれらの混合物からなる群から独立して誘導される請求項９に記載の組成物。
【請求項１２】
前記酸基が、２−エチルヘキサン酸、イソノナン酸、デカン酸、ドデカン酸、２−ブチルオクタン酸、及びこれらの混合物からなる群から独立して誘導される請求項９に記載の組成物。
【請求項１３】
前記エステル基が、デカン酸メチル、ドデカン酸メチル、及びドデカン酸エチルからなる群から独立して誘導される請求項９に記載の組成物。
【請求項１４】
前記ハロゲン基が、１−クロロドデカン、１−ブロモドデカン、及び１−クロロ−２−ヒドロキシ−３−（ドデシルオキシ）プロパンから独立して誘導される請求項９に記載の組成物。
【請求項１５】
各前記ポリオキシアルキレンセグメントが、３，０００ｇ／ｍｏｌ〜１０，０００ｇ／ｍｏｌの重量平均分子量を有する請求項１から１４のいずれかに記載の組成物。
【請求項１６】
請求項１から１５のいずれかに記載の組成物と、有機共溶媒、界面活性剤、シクロデキストリン化合物、及びこれらの組合せからなる群から選択される粘度抑制添加剤と、水とを含むことを特徴とする水性増粘剤組成物。
【請求項１７】
５重量％〜５０重量％の請求項１に記載の組成物と、０．１重量％〜２５重量％の粘度抑制剤と、残部である水とを有する請求項１６に記載の水性増粘剤組成物。
【請求項１８】
有効量のＩＣＩ増粘組成物を水性組成物に提供する工程を含み、前記ＩＣＩ増粘組成物は請求項１から１５のいずれかに記載の組成物を含んでおり、前記水性組成物のＩＣＩ粘度が０．５〜５．０であることを特徴とする水性組成物のＩＣＩ粘度の改善方法。
【発明の詳細な説明】
【技術分野】
【０００１】
本発明は、塗料配合物のレオロジー特性を変更するために有用なＩＣＩ増粘剤組成物に関する。
【背景技術】
【０００２】
レオロジー調整剤は、水性塗料配合物に使用され、広範囲のせん断速度に渡って粘度を制御する。レオロジー調整剤は、会合性（分散相と会合する）、又は非会合性（水相の粘度を高める）であってもよい。会合性増粘剤は、疎水性修飾セルロースエーテル等の天然物由来であるか、又は疎水性修飾エチレンオキシドウレタン（ＨＥＵＲ）ポリマー等の合成ポリマーから調製することができる。特許文献１は、別々の実施例において、直鎖ＨＥＵＲポリマー、及び分岐ＨＥＵＲポリマーの調製を記載している。
【先行技術文献】
【特許文献】
【０００３】
【特許文献１】米国特許第４，１５５，８９２号明細書（Ｅｍｍｏｎｓ等）
【発明の概要】
【０００４】
一実施形態では、本開示は、連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）前記ポリヒドロキシセグメントの各ヒドロキシ基が連結されているポリオキシアルキレンセグメントと；
（ｃ）各脂肪族基又は各芳香族基が６個〜３２個の炭素原子とヒドロキシ反応性連結基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物を提供する。一実施形態では、脂肪族末端セグメント又は芳香族末端セグメントは、ポリヒドロキシセグメントに連結したポリオキシアルキレンセグメントの連結されていない末端に連結されている。
【０００５】
別の実施形態では、本開示は、連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、アルコキシレーティッド非環式多価アルコール（ａｌｋｏｘｙｌａｔｅｄ  ａｃｙｃｌｉｃ  ｐｏｌｙｈｙｄｒｉｃ  ａｌｃｏｈｏｌ）、アルコキシレーティッド環式多価アルコール（ａｌｋｏｘｙｌａｔｅｄ  ｃｙｃｌｉｃ  ｐｏｌｙｈｙｄｒｉｃ  ａｌｃｏｈｏｌ）、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物からなる群から独立して選択される少なくとも２つの連結基を有する、脂肪族連結セグメント又は芳香族連結セグメントと；
（ｃ）ポリオキシアルキレンセグメントと；
（ｄ）各脂肪族基又は各芳香族基が６個〜３２個の炭素原子とヒドロキシ反応性連結基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物を提供する。
【０００６】
更に別の実施形態では、本開示は、本明細書に記載の様々な実施形態の組成物と、有機共溶媒、界面活性剤、シクロデキストリン化合物、又はこれらの組合せから選択される粘度抑制添加剤と、水とを含む水性増粘剤組成物を提供する。幾つかの実施形態では、水性増粘剤組成物は、５重量％〜５０重量％の前記組成物と、０．１重量％〜２５重量％の粘度抑制剤と、残部である水とを含む。
【０００７】
更に別の実施形態では、本開示は、水性組成物のＩＣＩ粘度の改善方法を提供する。本明細書に記載のＩＣＩ増粘組成物により水性組成物のＩＣＩ粘度が０．５〜５．０となるように、有効量のＩＣＩ増粘組成物が水性組成物中に提供される。
【発明を実施するための形態】
【０００８】
一実施形態では、組成物は、連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）前記ポリヒドロキシセグメントの各ヒドロキシ基が連結されているポリオキシアルキレンセグメントと；
（ｃ）各脂肪族基又は各芳香族基が６個〜３２個の炭素原子とヒドロキシ反応性連結基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１である。一実施形態では、脂肪族末端セグメント又は芳香族末端セグメントは、ポリヒドロキシセグメントに連結したポリオキシアルキレンセグメントの連結されていない末端に連結されている。
【０００９】
別の実施形態では、組成物は、連結セグメントとして、
（ａ）４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せからなる群から独立して選択される化合物から誘導されるポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物からなる群から独立して選択される少なくとも２つの連結基を有する、脂肪族連結セグメント又は芳香族連結セグメントと；
（ｃ）ポリオキシアルキレンセグメントと；
（ｄ）各脂肪族基又は各芳香族基が６個〜３２個の炭素原子とヒドロキシ反応性連結基とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１である。
【００１０】
本明細書で使用する「脂肪族」は、飽和又は部分的に不飽和の、直鎖、分岐、又は脂環式、或いはこれらの組合せであることを指す。
【００１１】
本明細書に記載の様々な実施形態のＩＣＩ粘度調整組成物は、４個〜６個の炭素原子と４個〜６個の反応性ヒドロキシ基とを有する非環式多価アルコール、４個〜６個の炭素原子と４個〜６個の反応性ヒドロキシ基とを有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せを含む化合物から誘導されるポリヒドロキシセグメントのセグメントを含む。
【００１２】
一実施形態では、非環式多価アルコールとしては、独立して、ペンタエリトリトール、エリトリトール、キシリトール、ソルビトール、マンニトール、及びこれらの混合物が挙げられる。別の実施形態では、環式多価アルコールとしては、独立して、イノシトール、グルコピラノース、及びこれらの混合物が挙げられる。更に別の実施形態では、非環式多価アルコールとしては、独立して、ペンタエリトリトール、エリトリトール、及びこれらの混合物が挙げられる。一実施形態では、４個〜６個の反応性ヒドロキシ基を有するポリ（ヒドロキシエチル）ポリエチレンアミンとしては、テトラ（ヒドロキシエチル）エチレンジアミン、ペンタ（ヒドロキシエチル）ジエチレントリアミン、ヘキサ（ヒドロキシエチル）トリエチレンテトラアミン、及びこれらの混合物が挙げられる。
【００１３】
一実施形態では、アルコキシレーティッド非環式多価アルコールとしては、独立して、アルコキシレーティッドペンタエリトリトール（ａｌｋｏｘｙｌａｔｅｄ  ｐｅｎｔａｅｒｙｔｈｒｉｔｏｌ）、アルコキシレーティッドエリトリトール（ａｌｋｏｘｙｌａｔｅｄ  ｅｒｙｔｈｒｉｔｏｌ）、アルコキシレーティッドキシリトール（ａｌｋｏｘｙｌａｔｅｄ  ｘｙｌｉｔｏｌ）、アルコキシレーティッドソルビトール（ａｌｋｏｘｙｌａｔｅｄ  ｓｏｒｂｉｔｏｌ）、アルコキシレーティッドマンニトール（ａｌｋｏｘｙｌａｔｅｄ  ｍａｎｎｉｔｏｌ）、及びこれらの混合物が挙げられる。このような実施形態では、アルコキシレーティッド非環式多価アルコールは、４〜３０のオキシアルキレンの繰返し単位を含む。このような実施形態では、アルキレンオキシドの繰返し単位としては、エチレンオキシドの繰返し単位、プロピレンオキシドの繰返し単位、ブチレンオキシドの繰返し単位、及びこれらの混合物が挙げられる。別の実施形態では、アルコキシレーティッド非環式多価アルコールとしては、独立して、エトキシレーティッドペンタエリトリトール（ｅｔｈｏｘｙｌａｔｅｄ  ｐｅｎｔａｅｒｙｔｈｒｉｔｏｌ）、エトキシレーティッドエリトリトール（ｅｔｈｏｘｙｌａｔｅｄ  ｅｒｙｔｈｒｉｔｏｌ）、エトキシレーティッドキシリトール（ｅｔｈｏｘｙｌａｔｅｄ  ｘｙｌｉｔｏｌ）、エトキシレーティッドソルビトール（ｅｔｈｏｘｙｌａｔｅｄ  ｓｏｒｂｉｔｏｌ）、エトキシレーティッドマンニトール（ｅｔｈｏｘｙｌａｔｅｄ  ｍａｎｎｉｔｏｌ）、及びこれらの混合物が挙げられる。このような実施形態では、アルコキシレーティッド非環式多価アルコールは、４〜３０のエチレンオキシドの繰返し単位を含む。
【００１４】
別の実施形態では、アルコキシレーティッド環式多価アルコールとしては、独立して、アルコキシレーティッドイノシトール（ａｌｋｏｘｙｌａｔｅｄ  ｉｎｏｓｉｔｏｌ）、アルコキシレーティッドグルコピラノース（ａｌｋｏｘｙｌａｔｅｄ  ｇｌｕｃｏｐｙｒａｎｏｓｅ）、及びこれらの混合物が挙げられる。このような実施形態では、アルコキシレーティッド非環式多価アルコールは、４〜３０のオキシアルキレンの繰返し単位を含む。更に別の実施形態では、アルコキシレーティッド環式多価アルコールとしては、独立して、エトキシレーティッドイノシトール（ｅｔｈｏｘｙｌａｔｅｄ  ｉｎｏｓｉｔｏｌ）、エトキシレーティッドグルコピラノース（ｅｔｈｏｘｙｌａｔｅｄ  ｇｌｕｃｏｐｙｒａｎｏｓｅ）、及びこれらの混合物が挙げられる。このような実施形態では、アルコキシレーティッド環式多価アルコールは、４〜３０のエチレンオキシドの繰返し単位を含む。
【００１５】
本明細書に記載の様々な実施形態のＩＣＩ粘度調整組成物は、更に、ポリエチレンオキシドポリマーセグメント又はポリエチレンオキシド−ポリプロピレンオキシド共重合体セグメントを指すポリオキシアルキレンセグメント、以下に示すポリオキシアルキレンセグメント、又は、用語「オキシアルキレン」が構造−（Ｏ−Ａ）−を有する単位を指し、Ｏ−ＡがＣ２〜Ｃ８のアルキレンオキシド又はジオールの重合反応生成物のモノマー残基を表すポリオキシアルキレンセグメントを含む。オキシアルキレンの例としては、構造−（ＯＣＨ２ＣＨ２）を有するオキシエチレン；構造−（ＯＣＨ（ＣＨ３）ＣＨ２−又は−（ＯＣＨ２（ＣＨ−）ＣＨ３を有するオキシプロピレン；構造−（ＯＣＨ２ＣＨ２ＣＨ２）−を有するオキシトリメチレン；構造−（ＯＣＨ２ＣＨ（Ｃ２Ｈ５））−又は−（ＯＣＨ（Ｃ２Ｈ５）ＣＨ２）−を有する１，２−オキシブチレン；及び一般構造−（ＯＣ４Ｈ８）−を有する１，４−オキシブチレンが挙げられるが、これらに限定されるものではない。これらの単位を含有するセグメントは、「ポリオキシアルキレン」と呼ばれる。ポリオキシアルキレンセグメントは、ホモポリマー又はコポリマーとすることができる。ポリオキシアルキレンセグメントのホモポリマーの例としては、オキシエチレンのセグメントを含むポリオキシエチレン、オキシプロピレンのセグメントを含むポリオキシプロピレン、オキシトリメチレンのセグメントを含むポリオキシトリメチレン、及びオキシブチレンのセグメントを含むポリオキシブチレンが挙げられるが、これらに限定されるものではない。ポリオキシブチレンの例としては、１，２−オキシブチレン、即ち−（ＯＣＨ（Ｃ２Ｈ５）ＣＨ２）−のセグメントを含むホモポリマー、及び、１，４−オキシブチレン、即ち−（ＯＣＨ２ＣＨ２ＣＨ２ＣＨ２）−のセグメントを含むホモポリマーであるポリテトラヒドロフランが挙げられる。
【００１６】
別の実施形態では、ポリオキシアルキレンセグメントは、２種以上の異なるオキシアルキレンセグメントを含む共重合体とすることができる。セグメント内の異なるオキシアルキレン基は、ランダムなポリオキシアルキレンセグメントを形成するようにランダムに配置することができ、テーパー状のポリオキシアルキレンセグメントとすることができ、又はブロックポリオキシアルキレンセグメントを形成するようにブロック状に配置することができる。テーパー状のポリオキシアルキレンセグメントは、異なるアルキレンオキシドの重合の際に一方のアルキレンオキシドの別のアルキレンオキシドへの転移から生じ得るアルキレンオキシドの混合物を含む。ブロックポリオキシアルキレンセグメントは、２種以上の隣接するポリマーブロックを有し、隣接する各ポリマーブロックが異なるオキシアルキレンブロックを含有し、各ポリマーブロックが少なくとも２種の同一のオキシアルキレンブロックを含む。このような一実施形態では、オキシアルキレン基はオキシエチレンである。
【００１７】
別の実施形態では、ポリオキシアルキレンセグメントは、３，０００ｇ／ｍｏｌ〜１０，０００ｇ／ｍｏｌの公称数平均分子量を有する。別の実施形態では、ポリオキシエチレンセグメントは、３，０００ｇ／ｍｏｌ〜１０，０００ｇ／ｍｏｌの公称数平均分子量を有する。別の実施形態では、ポリオキシアルキレンセグメントは、最大約６，０００ｇ／ｍｏｌ〜９，０００ｇ／ｍｏｌの数平均分子量を有する。別の実施形態では、ポリオキシエチレンセグメントは、最大約６，０００ｇ／ｍｏｌ〜９，０００ｇ／ｍｏｌの数平均分子量を有する。別の実施形態では、ポリオキシアルキレンセグメントは、最大約７，０００ｇ／ｍｏｌ〜９，０００ｇ／ｍｏｌの数平均分子量を有する。別の実施形態では、ポリオキシエチレンセグメントは、最大約７，０００ｇ／ｍｏｌ〜９，０００ｇ／ｍｏｌの数平均分子量を有する。
【００１８】
特定の実施形態では、単一のポリオキシアルキレンセグメントは、約６０〜約２２５のアルキレンオキシドの繰返し単位を有していてもよい。特定の実施形態では、単一のポリオキシアルキレンセグメントは、約１６０〜約２１０のアルキレンオキシドの繰返し単位を有していてもよい。このような実施形態では、アルキレンオキシドの繰返し単位としては、エチレンオキシドの繰返し単位、プロピレンオキシドの繰返し単位、ブチレンオキシドの繰返し単位、及びこれらの混合物が挙げられる。
【００１９】
特定の実施形態では、ポリオキシアルキレンセグメントは、最先端のアルコキシ化プロセスを用いて、様々なＩＣＩ粘度調整組成物に組み込まれる。ポリヒドロキシセグメントは、触媒の存在下、１００℃〜１８０℃の温度で１ｂａｒ〜１０ｂａｒの圧力下、エチレンオキシド、プロピレンオキシド、又はブチレンオキシド、或いはこれらの混合物と反応させられる。触媒は、ＮａＯＨ又はＫＯＨ等のアルカリ触媒、或いは例えばＢＦ３等のルイス酸とすることができる。
【００２０】
他の実施形態では、脂肪族末端セグメント又は芳香族末端セグメントは、イソシアネート基、エポキシ基、酸基、エステル基、又はハロゲン等のヒドロキシ反応性連結基を含む。一実施形態では、イソシアネート含有部分としては、独立して、ドデシルイソシアネート及びステアリルイソシアネートが挙げられる。別の実施形態では、エポキシド含有部分としては、独立して、１，２−エポキシオクタン、１，２−エポキシデカン、１，２−エポキシドデカン、１，２−エポキシテトラデカン、１，２−エポキシヘキサデカン、１，２−エポキシオクタデカン、２−エチルヘキシルグリシジルエーテル、ドデシルグリシジルエーテル、トリデシルグリシジルエーテル、ヘキサデシルグリシジルエーテル、アルキルフェニルグリシジルエーテル、及びこれらの混合物が挙げられる。別の実施形態では、酸含有部分としては、独立して、２−エチルヘキサン酸、イソノナン酸、デカン酸、ドデカン酸、２−ブチルオクタン酸、及びこれらの混合物が挙げられる。別の実施形態では、エステル含有部分としては、独立して、デカン酸メチル、ドデカン酸メチル、及びドデカン酸エチルが挙げられる。更に別の実施形態では、ハロゲン含有部分は、独立して、１−クロロドデカン、１−ブロモドデカン、及び１−クロロ−２−ヒドロキシ−３−（ドデシルオキシ）プロパンが挙げられる。
【００２１】
幾つかの実施形態では、ＩＣＩ粘度調整組成物が有する、ポリオキシアルキレンオキシドセグメントの多価アルコールセグメントに対するモル比は、４：１〜６：１である。幾つかの実施形態では、ＩＣＩ粘度調整組成物が有する、多価アルコールセグメントの脂肪族末端セグメント又は芳香族末端セグメントに対するモル比は、１：０．２５〜１：２４である。
【００２２】
本開示は、本明細書に記載の様々な実施形態のＩＣＩ粘度調整組成物と、粘度抑制剤と、水とを含む水性増粘組成物を更に提供する。幾つかの実施形態では、水性増粘組成物は、５重量％〜５０重量％の本明細書に記載のＩＣＩ粘度調整組成物と、０．１重量％〜２５重量％の粘度抑制剤と、残部である水とを含有していてもよい。幾つかの実施形態では、水性増粘組成物は、５重量％〜３０重量％の本明細書に記載のＩＣＩ粘度調整組成物と、０．１重量％〜２５重量％の粘度抑制剤と、残部である水とを含有していてもよい。幾つかの実施形態では、水性増粘組成物は、１５重量％〜３０重量％の本明細書に記載のＩＣＩ粘度調整組成物と、５重量％〜２５重量％の粘度抑制剤と、残部である水とを含有していてもよい。
【００２３】
幾つかの実施形態では、粘度抑制剤は、ブトキシエタノール、ジエチレングリコールモノブチルエーテル、トリエチレングリコールモノブチルエーテル、プロピレングリコール、及び他の水混和性有機溶媒等の有機溶媒である。別の実施形態では、粘度抑制剤は、塩化ナトリウム等の無機塩である。更に別の実施形態では、粘度抑制剤は、非イオン性界面活性剤又は陰イオン性界面活性剤である。
【００２４】
一実施形態では、非イオン性界面活性剤及び陰イオン性界面活性剤は、それぞれ、１以上の疎水性基及び親水性基を有し、各疎水性基は、６個〜１０個の炭素原子、又は６個〜８個の炭素原子を有する。一実施形態では、陰イオン性界面活性剤としては、Ｍ＋（２−エチルヘキシルスルフェート−）、Ｍ＋（ヘキシルスルフェート−）、Ｍ＋（オクチルスルフェート−）、Ｍ＋（ジオクチルスルホサクシネート−）、及びこれらの混合物が挙げられ、ここで、Ｍ＋としては、ＮＨ４＋、Ｎａ＋、及びＫ＋が挙げられる。別の実施形態では、陰イオン性界面活性剤としては、２−エチルヘキシル硫酸ナトリウム、ヘキシル硫酸ナトリウム、オクチル硫酸ナトリウム、ジオクチルスルホコハク酸ナトリウム、２−エチルヘキシル硫酸アンモニウム、ヘキシル硫酸アンモニウム、オクチル硫酸アンモニウム、ジオクチルスルホコハク酸アンモニウム、及びこれらの混合物が挙げられる。別の実施形態では、陰イオン性界面活性剤としては、２−エチルヘキシル硫酸ナトリウム、オクチル硫酸ナトリウム、ジオクチルスルホコハク酸ナトリウム、及びこれらの混合物が挙げられる。別の実施形態では、非イオン性界面活性剤としては、２モル〜５モルのエチレンオキシドを有する２−エチルヘキシルエトキシレートが挙げられる。
【００２５】
幾つかの実施形態では、水性増粘剤混合組成物は、最大２５００ｃＰ、５０００ｃＰ、１０，０００ｃＰ、１５，０００ｃＰ、２０，０００ｃＰ、又は２５，０００ｃＰの粘度を有していてもよい。このような一実施形態では、前記組成物は、１０ｃＰ〜２５００ｃＰ、１０ｃＰ〜５０００ｃＰ、１０ｃＰ〜１００００ｃＰ、１０ｃＰ〜１５，０００ｃＰ、１０ｃＰ〜２０，０００ｃＰ、又は１０ｃＰ〜２５，０００ｃＰの粘度を有していてもよい。このような組成物のブルックフィールド粘度は、ブルックフィールドＲＶ又はブルックフィールドＲＶＴを用いて、２５℃且つ１０ｒｐｍで測定される。一般的には、４００ｃＰ〜６００ｃＰ（４０〜６０ダイヤル目盛り）のブルックフィールド粘度を有する材料には＃１スピンドルが用いられ、１６００ｃＰ〜２４００ｃＰのブルックフィールド粘度を有する材料には＃２スピンドルが用いられ、４０００ｃＰ〜６０００ｃＰのブルックフィールド粘度を有する材料には＃３スピンドルが用いられる。２５℃且つ１０ｒｐｍでのブルックフィールド粘度を測定する際に用いる適切なスピンドルを決定するために、以下の表を使用することもできる。
【表Ａ】
2016530388.tif 000002
【００２６】
別の実施形態では、本発明は、水性組成物のＩＣＩ粘度の改善方法であって、本明細書に記載の様々な実施形態に従い有効量のＩＣＩ増粘組成物を水性組成物に提供する工程を含み、水性組成物のＩＣＩ粘度が０．５〜５．０である方法を提供する。
【００２７】
塗料配合物
本明細書に記載のＩＣＩ粘度調整組成物、及び本明細書に記載の水性増粘組成物の少なくともいずれかを用いて、様々な塗料配合物を配合することができる。一実施形態では、塗料配合物は、１０重量％〜５０重量％の樹脂系の固体と、０．０重量％〜２．０重量％の活性成分の会合性共増粘剤と、０．１重量％〜３．０重量％の本明細書に記載の様々な実施形態の活性成分のＩＣＩ粘度調整組成物と、必要に応じて１重量％〜１２重量％の着色剤組成物とを含む。
【００２８】
一実施形態では、塗料配合物のＩＣＩ粘度は０．５〜５．０である。別の実施形態では、塗料配合物のＩＣＩ粘度は０．５〜４．０である。更に別の実施形態では、塗料配合物のＩＣＩ粘度は０．５〜３．０である。更に別の実施形態では、塗料配合物のＫＵ粘度は少なくとも６０である。更に別の実施形態では、塗料配合物のＫＵ粘度は６０〜１３０である。
【００２９】
本発明の幾つかの実施例の塗料配合物は、１種以上の樹脂フィルム形成性結合剤を含んでいてもよい。結合剤、即ち樹脂は、塗料の成分を構成する実質の膜である。これが基礎塗料の必須成分であり、硬化膜の所望の特性に応じて、本明細書に記載する他の成分が必要に応じて含まれる。結合剤は、乾燥機構又は硬化機構に応じて分類することができる。単純な溶媒蒸発、酸化架橋、触媒重合、及び合体が、最も一般的な４種である。
【００３０】
幾つかの実施形態では、樹脂結合剤は、水分散性アルキド樹脂又は水分散性ポリウレタン等の水分散性樹脂である。幾つかの実施形態では、樹脂結合剤は水溶性樹脂である。特定の実施形態では、樹脂結合剤は、一般的にラテックス塗料の製造に用いられるようなエマルジョン樹脂である。特定の実施形態では、樹脂は疎水性樹脂を含む。代表的な疎水性エマルジョン樹脂としては、（メタ）アクリル樹脂、スチレンアクリル樹脂、スチレン樹脂、又は他のエチレン性不飽和モノマーが挙げられる。親水性エマルジョン樹脂の代表例としては、ビニルアクリル樹脂、又は酢酸ビニルエチレン樹脂が挙げられる。特定の実施形態では、樹脂は、実質的に球状であり、大粒径、即ち低表面積であってもよい。一実施形態では、粒径が約２００ｎｍを超えていてもよい。更なる実施形態では、粒径は約２２０ｎｍ〜約６５０ｎｍである。特定の実施形態では、樹脂は、実質的に球状であり、小粒径、即ち高表面積であってもよい。一実施形態では、粒径が約２００ｎｍ未満であってもよい。更なる実施形態では、粒径は約４０ｎｍ〜約１８０ｎｍである。特定の実施形態では、樹脂は多葉形状であってもよい。代表的な樹脂としては、Ｏｐｔｉｖｅ  １３０（ＢＡＳＦ，アクリル，１６０ｎｍ）、ＵＣＡＲ  ３００（Ｄｏｗ，ビニルアクリル，２６０ｎｍ）、ＵＣＡＲ  ６２５（Ｄｏｗ，アクリル，３４０ｎｍ）、Ｒｈｏｐｌｅｘ  ＭＬ−２００（Ｒｏｈｍ＆Ｈａａｓ，アクリル，５９０ｎｍの多葉形）、及びＮｅｏｃｒｙｌ  ＸＫ−９０（ＤＳＭ  Ｎｅｏｒｅｓｉｎｓ，アクリル，９０ｎｍ）が挙げられる。特定の実施形態では、基礎塗料を調製するため樹脂が組合せで使用される。
【００３１】
塗料配合物は、少なくとも１種の会合性共増粘剤を含んでもよい。会合性共増粘剤は、化学的に結合した疎水性基を有する、水溶性ポリマー、水分散性ポリマー、又は水膨潤性ポリマーである。特定の実施形態では、塗料配合物は、これらに限定されるものではないが、ポリエーテルポリウレタン、ポリエーテルポリオール、ポリエーテルポリアセタール、及びポリエーテルアミロプラスト等の縮合ポリマー会合性共増粘剤を含む。幾つかの実施形態では、塗料配合物は、縮合ポリマー会合性共増粘剤の活性ポリマーとして約０．０５重量％〜約５重量％、縮合ポリマー会合性共増粘剤の活性ポリマーとして約０．１重量％〜約３重量％、又は縮合ポリマー会合性共増粘剤の活性ポリマーとして約０．２重量％〜約１重量％を含む。
【００３２】
幾つかの実施形態では、会合性共増粘剤としては、ポリウレタン増粘剤、疎水性修飾セルロース、疎水性修飾アルカリ可溶性増粘剤、アルカリ可溶性増粘剤、セルロース増粘剤、ポリアセタールポリエーテル、ポリエーテルポリオール増粘剤、スメクタイト粘土、及びこれらの混合物が挙げられる。
【００３３】
別の実施形態では、会合性共増粘剤としては、非イオン性疎水性修飾エチレンオキシドウレタン共重合体、非イオン性疎水性修飾エチレンオキシドエーテル共重合体、非イオン性疎水性修飾エチレンオキシドグリコウリル共重合体、疎水性修飾アルカリ可溶性エマルジョン、疎水性修飾ポリ（メタ）アクリル酸、疎水性修飾ヒドロキシエチルセルロース、及び疎水性修飾ポリ（アクリルアミド）、並びにこれらの混合物等の非イオン性疎水性修飾材料が挙げられる。会合性共増粘剤の数平均分子量は、会合性共増粘剤の化学型に依存し、約１０，０００ｇ／ｍｏｌ〜約５００，０００ｇ／ｍｏｌ、又はそれより大きくてもよい。幾つかの実施形態では、会合性共増粘剤の数平均分子量は、約１０，０００ｇ／ｍｏｌ〜約５０，０００ｇ／ｍｏｌであってもよい。幾つかの実施形態では、会合性共増粘剤の数平均分子量は、約１００，０００ｇ／ｍｏｌ〜約３００，０００ｇ／ｍｏｌあってもよい。幾つかの実施形態では、会合性共増粘剤の数平均分子量は、約４００，０００ｇ／ｍｏｌ〜約５００，０００ｇ／ｍｏｌであってもよい。
【００３４】
別の実施形態では、会合性共増粘剤は、組成物の低〜中程度のせん断粘度を増加させるために使用されるＫＵ会合性共増粘剤を含んでいてもよい。
【００３５】
本発明の着色剤含有塗料配合物はまた、任意の好適な着色剤を含むことができる。幾つかの実施形態では、予め分散された着色剤が塗料配合物に添加されてもよい。本発明は、単一の着色剤、又は着色剤の混合物で同等に有効であることを理解されたい。
【００３６】
本発明に関しては、着色剤又は着色剤化合物は、使用されることが意図されている塗料の外部の水性媒体又は水混和性媒体中に、機械的エネルギー、即ち例えばボールミル及びサンドミル等の顔料を分散させる手段による研削又はせん断を用いて分散された１種以上の着色顔料を含み、その後、基礎塗料中に分散される。本開示の目的のためには、着色剤は、乾燥した非分散状態の顔料を含まない。分散プロセスは、一般的に、機械的エネルギーに加え、例えば、界面活性剤、湿潤剤、水混和性溶媒、及び分散剤等の補助化合物を用いることによって達成される。また、水性媒体又は水混和性媒体としては、例えば、エチレングリコール及びプロピレングリコール等のグリコール、並びにイソプロパノール等のアルコールが挙げられる。分散剤としては、ポリエチレンオキシドポリマー及びポリエチレンオキシドグリコールが挙げられる。また、水性媒体又は水混和性媒体は、タルク及び炭酸カルシウム等の増量剤、保湿剤、増粘剤、消泡剤、並びに殺生物剤を含んでいてもよい。このような着色剤は、多くの場合、特別注文の色彩を生成するために、販売時点で基礎塗料又は着色ベース（ｔｉｎｔ  ｂａｓｅ）に添加される。
【００３７】
一般的に着色剤を調製するために用いられる顔料としては、１種以上の無機顔料又は有機顔料、金属効果剤、或いはこれらの組合せが挙げられる。好適な顔料の例としては、二酸化チタンホワイト、カーボンブラック、ランプブラック、黒色酸化鉄、赤色酸化鉄、黄色酸化鉄、褐色酸化鉄（赤色及び黄色酸化鉄と黒色酸化鉄との混合物）、フタロシアニングリーン、フタロシアニンブルー、有機赤色顔料（例えば、ナフトールレッド、キナクリドンレッド、及びトルイジンレッド）、キナクリドンマゼンタ、キナクリドンバイオレット、ＤＮＡオレンジ、有機黄色顔料（例えば、ハンザイエロー）、及びこれらの組合せが挙げられる。
【００３８】
水性塗料組成物の特性を過度に損なうことなく、適度な量を水性塗料組成物に使用して所望の範囲の色彩の強度を提供することができるように、着色剤は、通常、濃縮された状態（一般的には、固形分２５重量％〜７５重量％）で販売されている。建築用塗料に使用される着色剤の一般的な量は、明るい色調の着色ベース及びパステルカラーに対しては、１ガロンの基礎塗料当たり２液量オンス〜４液量オンス、中間色調の着色ベースに対しては、１ガロンの基礎塗料当たり４液量オンス〜８液量オンス、且つ濃い色調の着色ベースに対しては、１ガロンの基礎塗料当たり６液量オンス〜１６液量オンスである。当然ながら、多くの場合、色調選択のにおいて幅広い自由度を提供するために、異なる着色剤及びこれらの混合物が使用される。このような着色剤は、多くの場合、塗料店等での着色塗料の販売時点で基礎塗料に添加され、その後塗料の缶を振る等の様々な手段によって着色剤と水性塗料組成物とが混合される。
【００３９】
本発明の幾つかの実施形態の塗装システムは、所望の効果を達成するための好適な追加の成分として、これらに限定されるものではないが、湿潤剤、フィラー、二酸化チタン、マイカ、炭酸カルシウム、シリカ、酸化亜鉛、粉砕ガラス、アルミニウム三水和物、タルク、三酸化アンチモン、フライアッシュ、及び粘土等の顔料；二酸化チタン粒子、酸化亜鉛粒子、又はリトポン粒子等のポリマーカプセル化顔料粒子又はポリマー部分カプセル化顔料粒子等のポリマーカプセル化顔料；二酸化チタン等の顔料の表面に吸着又は結合するポリマー又はポリマーエマルション；１以上の空隙を有する顔料を含む中空顔料；アミノアルコール及びポリカルボキシレート等の分散剤；界面活性剤；消泡剤；殺生物剤、防カビ剤、殺菌剤、殺藻剤、及びこれらの組合せ等の保存料；流動化剤；レベリング剤；並びに、水酸化物、アミン類、アンモニア、及び炭酸塩類等の付加的な中和剤を含んでいてもよい。
【００４０】
塗料配合物は、ストーマー（ＫＵ）粘度、ＩＣＩ粘度、垂れ（ｓａｇ）、及びレベリング等の種々の特性によって特徴付けることができる。
【００４１】
ストーマー粘度は、容器内（ｉｎ−ｃａｎ）での外観に関与し、一般的に、ストーマー粘度計を用いてクレブス単位（ＫＵ）で測定される。中せん断粘度又はストーマー粘度は、ＡＳＴＭ  Ｄ５６２−０１「ストーマー型粘度計を用いて塗料のクレブス単位（ＫＵ）粘度を測定する標準試験法の一貫性（Ｓｔａｎｄａｒｄ  Ｔｅｓｔ  Ｍｅｔｈｏｄ  Ｃｏｎｓｉｓｔｅｎｃｙ  ｏｆ  Ｐａｉｎｔｓ  Ｍｅａｓｕｒｉｎｇ  Ｋｒｅｂｓ  Ｕｎｉｔ  （ＫＵ）  Ｖｉｓｃｏｓｉｔｙ  Ｕｓｉｎｇ  ａ  Ｓｔｏｒｍｅｒ−Ｔｙｐｅ  Ｖｉｓｃｏｍｅｔｅｒ）」に記載の試験方法により測定した。
【００４２】
ＩＣＩ粘度は、一般的なブラシ及びローラーの適用状態での塗料の粘度を表す。これは、一般的に、ＡＳＴＭ  Ｄ４２８７−００「コーン／プレート粘度計を用いた高せん断粘度の標準試験法（Ｓｔａｎｄａｒｄ  Ｔｅｓｔ  Ｍｅｔｈｏｄ  ｆｏｒ  Ｈｉｇｈ−Ｓｈｅａｒ  Ｖｉｓｃｏｓｉｔｙ  Ｕｓｉｎｇ  ａ  Ｃｏｎｅ／Ｐｌａｔｅ  Ｖｉｓｃｏｍｅｔｅｒ）」に記載の試験方法により１０，０００ｓｅｃ−１で測定した。
【００４３】
中せん断の調整組成物を含む塗料配合物を適用することにより基板上に形成されたフィルムの垂れ特性及びレベリング特性もまた測定した。垂れ値は、ＡＳＴＭ  Ｄ４４００−９９（２００７年再承認）「マルチノッチアプリケーターを用いた塗料の垂れ抵抗の標準試験法（Ｓｔａｎｄａｒｄ  Ｔｅｓｔ  Ｍｅｔｈｏｄ  ｆｏｒ  Ｓａｇ  Ｒｅｓｉｓｔａｎｃｅ  ｏｆ  Ｐａｉｎｔｓ  Ｕｓｉｎｇ  ａ  Ｍｕｌｔｉｎｏｔｃｈ  Ａｐｐｌｉｃａｔｏｒ）」に記載の試験方法に従って測定した。レベリング値は、ＡＳＴＭ  Ｄ４０６２−９９（２００３年再承認）「ドローダウン法による塗料のレベリングの標準試験法（Ｓｔａｎｄａｒｄ  Ｔｅｓｔ  Ｍｅｔｈｏｄ  ｆｏｒ  Ｌｅｖｅｌｉｎｇ  ｏｆ  Ｐａｉｎｔｓ  ｂｙ  Ｄｒａｗ−Ｄｏｗｎ  Ｍｅｔｈｏｄ）」に記載の試験方法に従って測定した。
【００４４】
非限定的な例として、本明細書中に包含される化合物は、高せん断（例えば、ＩＣＩ）粘度の調整組成物を作製するために用いられる。
【００４５】
本開示の目的では、「約」との用語は、プラスマイナス１０％を意味する。
【実施例】
【００４６】
以下の実施例は、本発明の範囲の実施形態を更に説明し、例示する。実施例は単に例示のために提供するものであり、本発明の精神及び範囲から逸脱することのない多くの変形が可能であるため、本発明を限定するものとして解釈されるべきではない。ジイソシアネート反応物を用いた反応のために、有機スズエステル又は有機ビスマスエステル、或いはアミン等の触媒を添加して所望の温度での反応を促進させてもよい。反応は、分岐反応及び副反応の少なくともいずれかを最小化する条件下で行ってもよい。
【００４７】
比較例Ａ
以下のように粘度調整組成物を調製した。窒素入口、攪拌機、ディーン・スタークトラップ、及び凝縮器を備えた５００ｍＬの反応容器へ、４５．１３ｇのＰＥＧ  ８０００（Ｍｎ＝７５４５，０．００６ｍｏｌ）、０．２７ｇのトリメチロールプロパン（ＭＷ＝１３４．１７，０．００２ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、１．１１ｇの１−ドデカノール（ＭＷ＝１８６．３４，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００４８】
実施例１
以下のように粘度調整組成物を調製した。窒素入口、攪拌機、及び蒸留機構を備えた５００ｍＬの反応容器へ、４．４６ｇのエトキシレーティッドペンタエリトリトール（５  ＥＯ，Ｍｎ＝３５６．７，０．０１３ｍｏｌ）、及び１．４０ｇの５０％水酸化カリウム（触媒，ＭＷ＝５６．１，０．０１２ｍｏｌ）を添加した。反応混合物を、２５０ｒｐｍで攪拌し、水分含量が＜２５０  ｐｐｍに達するまで、１２５℃で０．５ｍＬ／ｍｉｎのＮ２パージで脱水した。混合物を１４０℃に加熱し、１９５．８０ｇのエチレンオキシド（Ｍｎ＝４４．１０；４．４４０ｍｏｌ）を１時間で添加した。反応混合物を１４０℃で３時間撹拌した。反応温度を１２５℃に低下させ、反応混合物に１８．４３ｇの１，２−エポキシドデカン（ＭＷ＝１８４．３２，０．１００ｍｏｌ）を添加した。反応物を１２５℃で３時間撹拌し、次いで７５℃まで冷却した。この混合物に、１．１０ｇの酢酸（ＭＷ＝６０．０５，０．０１８ｍｏｌ）を添加して触媒を中和し、７５℃で３０分間撹拌した。
【００４９】
実施例２
以下のように粘度調整組成物を調製した。窒素入口、攪拌機、及び蒸留機構を備えた５００ｍＬの反応容器へ、４．４６ｇのエトキシレーティッドペンタエリトリトール（５  ＥＯ，Ｍｎ＝３５６．７，０．０１３ｍｏｌ）、及び１．４０ｇの５０％水酸化カリウム（触媒，ＭＷ＝５６．１，０．０１２ｍｏｌ）を添加した。反応混合物を、２５０ｒｐｍで攪拌し、水分含量が＜２５０  ｐｐｍに達するまで、１２５℃で０．５ｍＬ／ｍｉｎのＮ２パージで脱水した。混合物を１４０℃に加熱し、１９５．８０ｇのエチレンオキシド（Ｍｎ＝４４．１０；４．４４０ｍｏｌ）を１時間で添加した。反応混合物を１４０℃で３時間撹拌した。反応温度を７５℃に低下させ、１．１０ｇの酢酸（ＭＷ＝６０．０５，０．０１８ｍｏｌ）を添加して触媒を中和した。温度を１２０℃に上昇させ、反応混合物を、水分含量が＜２５０  ｐｐｍに達するまで、０．５ｍＬ／ｍｉｎのＮ２パージで脱水した。反応混合物に、１４．３５ｇの商用品質のステアリルイソシアネート（ＭＷ＝２８７．０，０．０５０ｍｏｌ）を添加した。反応物を１２０℃で３時間撹拌し、次いで冷却した。
【００５０】
水性組成物実施例１
実施例１で調製した粘度調整組成物に基づく例示的な粘度調整液組成物を、２５重量％の粘度調整組成物と、１８．５重量％の粘度抑制ブチルカルビトールと、５６．５重量％の水とを混合することにより調製した。
【００５１】
本開示は、本発明の精神又は本質的な属性から逸脱することのない他の特定の形態で実施してもよい。従って、本開示の範囲を示すものとしては、前述の明細書ではなく、添付の特許請求の範囲を参照すべきである。前述の説明は、本開示の好ましい実施形態を対象としているが、本開示の精神又は範囲から逸脱することのない他の変形及び修正が当業者に明らかであり、なされ得ることに留意されたい。
【国際調査報告】
2016530388.tif 000003
2016530388.tif 000004